(57)【特許請求の範囲】
【請求項１】
紙質基材上に、少なくとも発泡樹脂層及び非発泡樹脂層を順に有する発泡壁紙であって、
（１）非発泡樹脂層が、エチレン−メタクリル酸共重合体樹脂を含み、
（２）前記エチレン−メタクリル酸共重合体樹脂におけるメタクリル酸の含有量が１０〜２０重量％である、
ことを特徴とする発泡壁紙。
【請求項２】
前記発泡樹脂層が、発泡剤含有樹脂層を発泡させて形成した層であり、
前記発泡剤含有樹脂層及び／又は前記非発泡樹脂層が電子線照射によって架橋されている、請求項１に記載の発泡壁紙。
【請求項３】
非発泡樹脂層中におけるエチレン−メタクリル酸共重合体樹脂の含有量が７０〜１００重量％であることを特徴とする請求項１又は２に記載の発泡壁紙。
【請求項４】
発泡樹脂層が、当該樹脂層に水素結合が含まれないようなモノマーの組み合わせから得られる樹脂を含む、請求項１〜３のいずれかに記載の発泡壁紙。
【請求項５】
発泡樹脂層が、エチレンとＯＨ基又はＣＯＯＨ基を有しないモノマーとの組み合わせから得られるエチレン共重合体樹脂を含む、請求項１〜３のいずれかに記載の発泡壁紙。
【請求項６】
発泡樹脂層が、エチレン−酢酸ビニル共重合体を含む、請求項１〜３のいずれかに記載の発泡壁紙。
【請求項７】
紙質基材及び発泡樹脂層の間に、さらに非発泡樹脂層を有する、請求項１〜６のいずれかに記載の発泡壁紙。
【発明の詳細な説明】
【技術分野】
【０００１】
本発明は、発泡壁紙に関する。
【背景技術】
【０００２】
建築物の壁面内装等に発泡壁紙が使用されている。
発泡壁紙としては、従来から発泡樹脂層を保護する目的で発泡樹脂層上に、非発泡樹脂層を設けたものが知られている。特に、その非発泡樹脂層を構成する樹脂として、オレフィン系樹脂を使用すると発泡壁紙表面の耐スクラッチ性が向上することが知られている。
【０００３】
例えば、特許文献１には、紙質基材上に、エチレン系樹脂からなる発泡層、エチレン系樹脂からなる保護層、表面層が順に設けられた発泡壁紙において、前記保護層がポリエーテルポリオールを含有する層であることを特徴とする発泡壁紙が開示されている。
【０００４】
しかしながら、特許文献１の発泡壁紙は、耐スクラッチ性は良好であるものの、耐カール性に関し未だ改善の余地がある。一般的に、オレフィン系樹脂は結晶性が高いため、それを使用して得られる発泡壁紙はカールしやすい。カールした発泡壁紙は、取り扱いが困難である等、様々な点で不利である。
【０００５】
従って、耐スクラッチ性及び耐カール性の両者を兼ね備えた発泡壁紙の開発が切望されている。
【特許文献１】特開２００４−３０８０３９
【発明の開示】
【発明が解決しようとする課題】
【０００６】
本発明は、耐スクラッチ性及び耐カール性に優れた発泡壁紙を提供することを主な目的とする。
【課題を解決するための手段】
【０００７】
本発明者は、鋭意研究を重ねた結果、少なくとも発泡樹脂層及び非発泡樹脂層を順に有する発泡壁紙において、非発泡樹脂層が特定の樹脂を含むことにより、上記目的を達成できることを見出し、本発明を完成するに至った。
【０００８】
即ち、本発明は、下記の発泡壁紙に関する。
１．  紙質基材上に、少なくとも発泡樹脂層及び非発泡樹脂層を順に有する発泡壁紙であって、
（１）非発泡樹脂層が、エチレン−メタクリル酸共重合体樹脂を含み、
（２）前記エチレン−メタクリル酸共重合体樹脂におけるメタクリル酸の含有量が１０〜２０重量％である、
ことを特徴とする発泡壁紙。
２．  前記発泡樹脂層が、発泡剤含有樹脂層を発泡させて形成した層であり、
前記発泡剤含有樹脂層及び／又は前記非発泡樹脂層が電子線照射によって架橋されている、上記項１に記載の発泡壁紙。
３．  非発泡樹脂層中におけるエチレン−メタクリル酸共重合体樹脂の含有量が７０〜１００重量％であることを特徴とする上記項１又は２に記載の発泡壁紙。
４．  発泡樹脂層が、当該樹脂層に水素結合が含まれないようなモノマーの組み合わせから得られる樹脂を含む、上記項１〜３のいずれかに記載の発泡壁紙。
５．  発泡樹脂層が、エチレンとＯＨ基又はＣＯＯＨ基を有しないモノマーとの組み合わせから得られるエチレン共重合体樹脂を含む、上記項１〜３のいずれかに記載の発泡壁紙。
６．  発泡樹脂層が、エチレン−酢酸ビニル共重合体を含む、上記項１〜３のいずれかに記載の発泡壁紙。
７．  紙質基材及び発泡樹脂層の間に、さらに非発泡樹脂層を有する、上記項１〜６のいずれかに記載の発泡壁紙。
【発明の効果】
【０００９】
本発明の発泡壁紙は、メタクリル酸の含有量が１０重量％以上のエチレン−メタクリル酸共重合体樹脂（以下「ＥＭＡＡ」と略記する）を含む非発泡樹脂層を発泡樹脂層上に有することにより、優れた耐スクラッチ性及び耐カール性を発揮する。
【発明を実施するための最良の形態】
【００１０】
本発明の発泡壁紙は、紙質基材上に、少なくとも発泡樹脂層及び非発泡樹脂層を順に有する発泡壁紙であって、（１）非発泡樹脂層が、エチレン−メタクリル酸共重合体樹脂を含み、（２）エチレン−メタクリル酸共重合体樹脂におけるメタクリル酸の含有量が１０重量％以上であることを特徴とする。
【００１１】
紙質基材
紙質基材は、壁紙基材として適した機械強度、耐熱性等を有する限り特に限定されず、繊維質シートが一般に使用できる。
【００１２】
具体的には、繊維質シートの中でも、難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙などが挙げられる。
【００１３】
紙質基材の坪量は限定的ではないが、５０〜３００ｇ／ｍ2程度が好ましく、５０〜８０ｇ／ｍ2程度がより好ましい。
【００１４】
発泡樹脂層
発泡樹脂層は、紙質基材に接触する状態で形成されている。
【００１５】
発泡剤含有樹脂層を構成する樹脂成分は、特に限定されず、用いる発泡剤、紙質基材の種類等に応じて適宜設定すればよい。特に、前記発泡剤含有樹脂層は、当該樹脂層に水素結合が含まれないようなモノマーの組み合わせから得られる樹脂を用いることが好ましい。従って、例えばエチレンとＯＨ基又はＣＯＯＨ基を有しないモノマーとの組み合わせから得られるエチレン共重合体樹脂を好適に用いることができる。かかる見地より、前記エチレン共重合体樹脂としては、例えばエチレン−酢酸ビニル共重合体樹脂（以下「ＥＶＡ」と略記する）、エチレン−メチルメタクリレート共重合体樹脂（以下「ＥＭＭＡ」と略記する）、エチレン−エチルアクリレート共重合体樹脂（ＥＥＡ）、エチレンメチルアクリレート共重合体樹脂（ＥＭＡ）等を用いることができる。この中でも特に、ＥＶＡが好ましい。
【００１６】
発泡樹脂層は、さらに、無機充填剤、顔料、難燃剤、熱安定剤等の公知の添加剤を含んでいてもよい。
【００１７】
上記のうち、無機充填剤としては、例えば、炭酸カルシウム、水酸化アルミニウム、水酸化マグネシウム、三酸化アンチモン、ホウ酸亜鉛、モリブデン化合物等が挙げられる。無機充填剤を用いることにより、目透き抑制効果、表面特性向上効果等が得られる。無機充填剤の含有量は、発泡樹脂層を構成する樹脂１００重量部に対して、０〜１００重量部程度が好ましく、２０〜７０重量部程度がより好ましい。
【００１８】
顔料については、次のものが挙げられる。無機顔料としては、例えば、酸化チタン、亜鉛華、カーボンブラック、黒色酸化鉄、黄色酸化鉄、黄鉛、モリブデートオレンジ、カドミウムエロー、ニッケルチタンエロー、クロムチタンエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。有機顔料としては、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。
【００１９】
添加剤としては、上記のものに限定されず、他の公知の添加剤も使用できる。添加量は、発泡壁紙の種類に応じて幅広い範囲から選択できる。
【００２０】
発泡樹脂層の発泡状態（例えば、発泡セルの大きさ、発泡セル密度等）は限定されず、発泡壁紙の種類に応じて適宜設定できる。
【００２１】
発泡樹脂層の厚みは限定的ではないが、４００〜８００μｍ程度が好ましく、５００〜７００μｍ程度がより好ましい。
【００２２】
非発泡樹脂層（以下「樹脂層Ａ」と略記する）
樹脂層Ａは、発泡樹脂層に接触する状態で形成されている。
【００２３】
前記樹脂層Ａは、メタクリル酸含有量が１０重量％以上のＥＭＡＡを含む。特に、メタクリル酸含有量は、１０〜２０重量％程度が好ましい。メタクリル酸含有量が１０重量％未満であると、得られる発泡壁紙は、カールしやすくなる。これは、メタクリル酸含有量が１０重量％未満であると、エチレン成分の割合が大きくなるので、樹脂層Ａの結晶性が高くなりすぎてしまい、その結果、樹脂層Ａが、溶融押し出し後、収縮してしまうためであると考えられる。
【００２４】
前記樹脂層Ａ中におけるＥＭＡＡの含有量は、特に限定されないが、７０〜１００重量％が好ましい。
【００２５】
前記樹脂層Ａは、本発明の効果を妨げない範囲であれば、前記ＥＭＡＡ以外にも、水添石油樹脂、ＥＶＡ等といった樹脂を含んでいてもよい。
【００２６】
また、前記樹脂層Ａは、アクリレートモノマー、オリゴマー等の添加剤をさらに含有していてもよい。
【００２７】
樹脂層Ａの厚みは限定的ではないが、５〜３０μｍ程度が好ましく、１０〜２０μｍ程度がより好ましい。
【００２８】
紙質基材と発泡樹脂層との間に、さらに非発泡樹脂層（以下樹脂層Ｂと略記する）を形成してもよい。
樹脂層Ｂを形成した場合には、発泡樹脂層と紙質基材との密着性を向上できる。
【００２９】
樹脂層Ｂに含まれる樹脂の種類は限定的ではないが、発泡樹脂層との密着性の観点から、ＥＶＡが好ましい。ＥＶＡの酢酸ビニル含有量は限定的ではないが、１０〜４０重量％程度が好ましく、２０〜４０重量％程度がより好ましい。
【００３０】
樹脂層Ｂの厚みは限定的ではないが、５〜２０μｍ程度が好ましく、１０〜１５μｍ程度がより好ましい。
【００３１】
絵柄模様層
発泡樹脂層のおもて面には、必要に応じて絵柄模様層を形成してもよい。
【００３２】
絵柄模様層は、発泡壁紙に意匠性を付与する。絵柄模様としては、例えば、木目模様、石目模様、砂目模様、タイル貼模様、煉瓦積模様、布目模様、皮絞模様、幾何学図形、文字、記号、抽象模様等が挙げられる。絵柄模様は、発泡壁紙の種類に応じて選択できる。
【００３３】
絵柄模様層は、例えば、基材シートのおもて面に絵柄模様を印刷することで形成できる。印刷手法としては、例えば、グラビア印刷、フレキソ印刷、シルクスクリーン印刷、オフセット印刷等が挙げられる。印刷インキとしては、着色剤、ビヒクル、溶剤を含む公知の印刷インキが使用できる。
【００３４】
着色剤としては、前記顔料が使用できる。
【００３５】
ビヒクルは、基材シートの種類に応じて設定できるが、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。
【００３６】
印刷インキに含まれる溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤、；ジクロロメタン、四塩化炭素、トリクロロエチレン、テトラクロロエチレン等の塩素系有機溶剤；水などが挙げられる。
【００３７】
絵柄模様層の厚みは絵柄模様の種類より異なるが、０．１〜１０μｍ程度が好ましい。
【００３８】
エンボス
壁紙用化粧シートのおもて面には、必要に応じてエンボス模様を付してもよい。
【００３９】
エンボス模様は、例えば、公知のエンボス版により付与できる。例えば、発泡樹脂層のおもて面を加熱軟化後、エンボス版を押圧することにより所望のエンボス模様を賦型できる。エンボス模様としては、木目板導管溝、石板表面凹凸、布表面テクスチャア、梨地、砂目、ヘアライン、万線条溝等がある。
【００４０】
発泡壁紙の製造方法
本発明の発泡壁紙の製造方法は、上記のような発泡壁紙が得られる限り、特に限定されない。
【００４１】
例えば、紙質基材上に、発泡剤含有樹脂層及び樹脂層Ａを順に積層し且つ発泡剤含有樹脂層が紙質基材と接触するように同時積層後、前記発泡剤を加熱することにより本発明の発泡壁紙を好適に製造できる。
【００４２】
前記同時積層には、例えば、Ｔダイ押出し機による多層同時押出しが好適に利用できる。
【００４３】
具体的には、発泡剤含有樹脂層を形成するための組成物、及び樹脂層Ａを形成するための組成物を各々別個のシリンダー中に入れて、２種２層を同時に押出し成膜・積層すればよい。
【００４４】
また、発泡剤含有樹脂層及び紙質基材の間に、さらに樹脂層Ｂを形成させる場合は、樹脂層Ａを形成するための組成物、発泡剤含有樹脂層を形成するための組成物、及び樹脂層Ｂを形成するための組成物を各々別個のシリンダー中に入れて、３種３層を同時に押出し成膜・積層すればよい。
【００４５】
発泡剤含有樹脂層を形成するための組成物は限定的ではない。例えば、樹脂、添加剤及び発泡剤を含む樹脂組成物を用いることができる。
【００４６】
前記樹脂としては、特に限定されないが、前記で示したエチレン共重合体樹脂を好適に用いることができる。
【００４７】
前記添加剤は、前記で示した無機充填剤等を適宜使用すればよい。添加剤の使用量は、目的に応じて適宜調整すればよい。
【００４８】
前記発泡剤は限定的ではなく、例えば無機系発泡剤及び有機系発泡剤といった公知の発泡剤を使用できる。
【００４９】
無機系発泡剤としては、例えば炭酸水素ナトリウム、炭酸ナトリウム、炭酸水素アンモニウム、炭酸アンモニウム、亜硝酸アンモニウム等が挙げられる。 
【００５０】
有機系発泡剤としては、ニトロソ化合物、アゾ化合物、スルホニルヒドラジド化合物、アジド化合物等が挙げられる。ニトロソ化合物としては、例えばＮ，Ｎ’−ジメチル−Ｎ，Ｎ’−ジニトロソテレフタルアミド、Ｎ，Ｎ’−ジニトロソペンタメチレンテトラミン等を例示できる。アゾ化合物としては、例えばアゾジカルボンアミド、アゾビスイソブチロニトリル、アゾシクロヘキシルニトリル、アゾジアミミノベンゼン、バリウム・アゾジカルボキシレート等を例示できる。スルホニルヒドラジド化合物としては、例えばベンゼンスルホニルヒドラジド、トルエンスルフォニルヒドラジド、ｐ，ｐ’−オキシビス（ベンゼンスルホニルヒドラジド）、ジフェニルスルホン−３，３’−ジスルホニルヒドラジド等を例示できる。アジド化合物としては、例えばカルシウムアジド、４，４’−ジフェニルジスルホニルアジド、ｐ−トルエンスルホニルアジド等を例示できる。
これら発泡剤は、単独又は二種以上で使用できる。
【００５１】
発泡剤の添加量は、発泡剤の種類、発泡倍率等に応じて適宜設定できる。
【００５２】
発泡剤含有樹脂層を形成するための組成物として、さらに、発泡助剤を添加してもよい。発泡助剤としては、例えば酸化亜鉛、ステアリン酸亜鉛、サリチル酸、フタル酸、シュウ酸等が挙げられる。前記発泡助剤の添加量は限定的ではなく、発泡剤等に応じて適宜調節すればよい。
【００５３】
樹脂層Ａを形成するための組成物としては、メタクリル酸含有量が１０重量％以上のＥＭＡＡを含んでいる限り特に限定されるものではない。
【００５４】
樹脂層Ｂを形成するための組成物としては、前記に示したＥＶＡを含む組成物を好適に用いることができる。
【００５５】
同時押出し時の溶融樹脂温度は、特に限定されず、用いる樹脂、発泡剤等に応じて適宜設定すればよい。
【００５６】
上記製造方法では、同時押出し積層体を紙質基材上に同時積層（成膜）できる。紙質基材上に押出しと同時に積層された樹脂層は、熱溶融により接着性を有するため紙質基材と接着される。
【００５７】
なお、予め同時成膜した積層体を用意して、それを紙質基材上に載せて、熱ラミネートすること等により紙質基材と接着してもよい。
【００５８】
紙質基材上に同時積層した後、前記発泡剤を加熱することにより発泡剤含有樹脂層を発泡樹脂層とする。加熱条件は、熱分解型発泡剤の分解により発泡樹脂層が形成される条件ならば限定されない。加熱温度は２１０〜２４０℃程度が好ましい。また、加熱時間は２０〜９０秒程度が好ましい。
【００５９】
前記加熱処理の前に、樹脂層Ａ及び／又は発泡剤含有樹脂層に電子線照射を行ってもよい。これにより、各層に含まれる樹脂を架橋できるため、発泡壁紙の表面強度、発泡程度等を制御することができる。電子線のエネルギーは、１５０〜２５０ｋＶ程度が好ましい。照射量は、１〜７Ｍｒａｄ程度が好ましい。電子線源としては、公知の電子線照射装置が使用できる。なお、架橋は、化学架橋剤（架橋剤又は架橋助剤ともいう。）を用いて実施することもできる。
【００６０】
電子線照射を行う場合には、前記組成物中に架橋助剤を含有してもよい。
架橋助剤としては、電子線照射による架橋を促進するものであればよく、例えば、ネオペンチルグリコールジメタクリレート、トリメチロールプロパントリメタクリレート等の多官能性モノマー、オリゴマーなどが挙げられる。架橋助剤は、ＥＶＡ１００重量部に対して、０〜１０重量部程度が好ましく、１〜４重量部がより好ましい。
【００６１】
さらに、非発泡樹脂層Ａの表面にコロナ放電処理を施しても良い。コロナ放電処理は、公知の方法に従って実施することができる。
【００６２】
絵柄模様層を有する発泡壁紙を製造する場合には、上記加熱処理前に樹脂層Ａの表面に絵柄模様層を形成することが好ましい。絵柄模様層の形成方法は、前記の通りである。
【実施例】
【００６３】
以下に実施例及び比較例を示し、本発明をより具体的に説明する。但し、本発明は実施例に限定されない。
【００６４】
実施例１
非発泡樹脂層Ａを形成するために、ＥＭＡＡ（製品名「ニュクレルＮ１５２５」、ＭＦＲ：２５ｇ／１０分、メタクリル酸含有量：１５重量％、三井・デュポンポリケミカル製）を１００重量部用意した。
【００６５】
非発泡樹脂層Ｂを形成するために、ＥＶＡ（製品名「エバテートＣＶ５０５３」、ＭＦＲ：７０ｇ／１０分、酢酸ビニル含有量：２０重量％、住友化学製）を１００重量部用意した。
【００６６】
発泡剤含有樹脂層を形成するために、下記表１に記載の成分を含む組成物を用意した。
【００６７】
【表１】
0004752377.tif 000002
【００６８】
上記樹脂及び樹脂含有組成物を溶融し、３種３層マルチマニホールドＴダイ押出し機を用いて、厚み１１０μｍの紙質基材（坪量７０ｇ）上に３層同時押出し積層し、非発泡樹脂層Ｂ／発泡剤含有樹脂層／非発泡樹脂層Ａの順に積層した。各層の厚みは、前記の順に１０μｍ／１００μｍ／１５μｍとした。なお、この３層同時押出し積層におけるＴダイ押出し機において、上記樹脂層Ｂを形成するためのＥＶＡの入ったシリンダー、発泡剤含有樹脂層を形成するための表１の各成分の入ったシリンダー、及び上記樹脂層Ａを形成するためのＥＭＡＡの入ったシリンダーの温度は、それぞれ１００℃、１２０℃、１６０℃とした。また、ダイス温度は、すべて１２０℃とした。
【００６９】
その後、上記樹脂層Ａの上から電子線（１７５ｋＶ、５Ｍｒａｄ）を照射して、ＥＶＡ樹脂を架橋させた。そして、非発泡樹脂層Ａの表面にコロナ放電処理を行った。
【００７０】
次いで、グラビア印刷により、非発泡樹脂層Ａの表面にＥＶＡ系水性エマルションを２ｇ／ｍ2塗布することによりプライマー処理を行った。さらに、その上に水性インキ（製品名「ハイドリック」大日精化工業製）を用いて布目模様（絵柄印刷層）を印刷した。
【００７１】
そして、当該積層体をギアオーブン中、２２０℃で３０秒間加熱した。これにより、発泡剤が分解し、発泡剤含有樹脂層を発泡樹脂層とした。発泡倍率は５倍であり、発泡樹脂層の厚みは５００μｍであった。
【００７２】
さらに、発泡体のおもて側にエンボス加工を施して、布目模様パターンを賦型した。
以上の過程を経て、発泡壁紙を作製した。
【００７３】
実施例２
非発泡樹脂層Ａを構成する樹脂をＥＭＡＡ（製品名「ニュクレルＮ１０３５」、ＭＦＲ：３５ｇ／１０分、メタクリル酸含有量：１０重量％、三井・デュポンポリケミカル製）とし、発泡樹脂層を構成する樹脂をＥＭＭＡ（製品名「アクリフトＷＨ４０１」ＭＦＲ：２０ｇ／１０分、メタクリル酸メチル含有量：２０重量％、住友化学製）とし、発泡剤含有樹脂層を形成するための各成分の入ったシリンダーの温度を１３０℃にした以外は、実施例１と同様にして発泡壁紙を作製した。
【００７４】
比較例１ 
非発泡樹脂層Ａを構成する樹脂をＥＭＡＡ（製品名「ニュクレルＡＮ４３１１」、ＭＦＲ：３０ｇ／１０分、メタクリル酸含有量：８重量％、三井・デュポンポリケミカル製）にした以外は、実施例１と同様にして発泡壁紙を作製した。
【００７５】
比較例２
非発泡樹脂層Ａを構成する樹脂をＥＭＭＡ（製品名「アクリフトＷＨ４０１」、ＭＦＲ：２０ｇ／１０分、住友化学製）にした以外は、実施例１と同様にして発泡壁紙を作製した。
【００７６】
試験例１（耐スクラッチ性）
実施例及び比較例で作製した発泡壁紙に対して、耐スクラッチ試験を行った。耐スクラッチ試験は、日本ビニル工業会建築部会制定の「表面強化商品性能表示規定」に準拠して行った。即ち、次の手順によって試験を行った。
【００７７】
先ず、学振摩耗試験機（ＪＩＳ Ｌ０８４９  摩耗試験機II型）に試験片（壁紙用化粧シート）を取り付けた。試験機の摩擦子として同部会指定の金属製爪を取り付け、金属爪先端に２００ｇ荷重をかけて試験片上を５往復させた。その後、試験片の表面状態（傷付き程度）を肉眼で確認することにより、耐スクラッチ性（良好／不良）を評価した。
【００７８】
試験例２（耐カール性）
実施例及び比較例で作製した発泡壁紙の紙質基材側全体に対して、デンプン糊を塗工し、５℃雰囲気下、１０分間放置した。その後、壁紙の端部を持ち上げて、壁紙のカールの状態を確認した。
【００７９】
デンプン糊が表面に着かないものを良好、表面に着くものを不良と評価した。
【００８０】
試験例３（押出し加工適性）
実施例及び比較例において、樹脂層を３層同時押出し時の加工特性（良好／不良）を評価した。
【００８１】
上記試験の結果を下記表２に示す。
【００８２】
【表２】
0004752377.tif 000003